【手続補正書】
【提出日】平成26年8月22日(2014.8.22)
【手続補正１】
【補正対象書類名】明細書
【補正対象項目名】０００４
【補正方法】変更
【補正の内容】
【０００４】
銀イオンの生物活性特性に基づいた抗微生物性技術は、目下のところ、科学界および抗微生物性表面技術を活用した産業の双方において抗微生物性材料の広範な応用分野での最も先進的な解決法に属すると広く認識されている。銀イオンは、多くの適用において安全な殺生物剤としての一般的な地位を有する。また、ほとんどの細菌種で、抗生物質耐性菌、例は、現在のところ、院内感染の形態において患者に深刻な健康脅威を生じさせるようなMRSAおよびNDM-1を含め、それらのものに対する銀の広い抗菌スペクトルは、銀イオンを特に興味深いものにする。
【手続補正２】
【補正対象書類名】明細書
【補正対象項目名】００６６
【補正方法】変更
【補正の内容】
【００６６】
本発明の抗微生物性アイオノマー組成物は、液状マトリクスに供給されるとき、組成物の合計重量から算出し、重量で0.0001乃至99%、特に、約0.001乃至90重量%、有利には、0.01乃至75重量%の乾物濃度を有する。以下の実施例に示されるように、組成物は、組成物の合計重量の約0.1乃至50重量％の乾物含量にまで容易に製造されることができる。そのような組成物は、意図する用途のために、濃縮し、または通常はなおいっそうの液体で希釈することができる。
【手続補正３】
【補正対象書類名】明細書
【補正対象項目名】００７４
【補正方法】変更
【補正の内容】
【００７４】
いくつかの実施形態において、本発明に従う抗微生物性アイオノマー組成物は、たとえば、繊維、布およびバルク材料表面のようなホスト表面で、種々の合成、半合成および天然繊維、織物、不織布、編物、紙（ペーパー類）、種々のポリマー表面、鋼（スチール類）表面、種々のコーティング表面、木材表面および繊維、布およびバルク材料表面などを含めたものの被覆のため、そのようなものとして、または、たとえば、架橋剤、疎水性改質剤、撥水剤、種々の安定剤および界面活性剤などのような追加の成分を本発明に従う組成物と共に含むものとして適用される。
【手続補正４】
【補正対象書類名】明細書
【補正対象項目名】００９０
【補正方法】変更
【補正の内容】
【００９０】
例3および5において生産した本発明に係る抗微生物性アイオノマー組成物ならびに比較例4および6で生産した組成物を、編物のために抗微生物コーティング/抗微生物仕上げとして適用した。ポリエステル-綿ブレンド（65%-35%）の医療スクラブ布の四つのサンプル片（2,5×15cm2）を、例3（AE91）、4（AE92）、5（AE93）および6（AE94）において得られる組成物で処理した。サンプル布を30秒間希釈溶液中に浸漬した。浸漬サンプルをティッシュペーパー上室温で一晩乾燥させた。黄色ブドウ球菌（ATCC 6538）に対する抗微生物効果をISO 20645規格に従って試験した。結果を表1に示す。
【手続補正５】
【補正対象書類名】明細書
【補正対象項目名】００９３
【補正方法】変更
【補正の内容】
【００９３】
一連の抗微生物処理は、不織ポリプロピレン（19.9g/m2）布（4サンプル、AE101-AE104）およびポリエステル-綿（65%-35%）ブレンド（212.5g/m2）医療スクラブ布（4サンプル、AE105-AE108）について行った。本発明に従う抗微生物性アイオノマー組成物は、溶剤マトリクスにおいて生産した。分枝状ポリエチレンイミン（ルパゾールG20水フリー、BASF、分子量1300）の2.0グラムを、エチルアルコールの6.0グラムに溶解させ、そして冷却した。溶液を銀サッカリンの0.3グラムと、クリアーな溶液が形成されるまで室温で前記懸濁液を混合することによって一緒に反応させた。プロセスは、前記溶液に1M塩酸の1.140mlを添加することによって継続した。光学的にクリアーなアイオノマー組成物のクリアーな溶液が形成され、24.8%の乾燥含量（w/w）および4.7%（w/w）の乾燥質量の理論上の銀含量を有した。予め得られた本発明の抗微生物性アイオノマー組成物を含む一連の浴を調製した。浴組成を表2において示す。
【手続補正６】
【補正対象書類名】明細書
【補正対象項目名】０１０７
【補正方法】変更
【補正の内容】
【０１０７】
この例で、例16に従う抗微生物性アイオノマー組成物は、例の材料としてビスコース繊維と共に抗微生物性繊維仕上げとして適用した。抗微生物性組成物は、実証される一連の異なるタイプの繊維およびテクスタイル処理剤と一緒に、より詳細には、合成およびセルロース系繊維およびテクスタイル〔ヌーバ（Nuva）2110 、クラリアント（Clariant）〕の撥水および撥油仕上げのための仕上げ剤、セルロース系繊維〔イマコール（Imacol）C〕のための低発泡性潤滑剤、セルロース系繊維のための蛍光増白剤〔ロイコフォア（Leucophor）BFB、クラリアント〕、ビスコースプロセス添加剤/クリーニング剤（アフィラン（Afilan）ZS、クラリアント）およびビスコース不織布仕上げ〔アフィランHSGV、クラリアント〕と共に適用した。
【手続補正７】
【補正対象書類名】明細書
【補正対象項目名】０１１３
【補正方法】変更
【補正の内容】
【０１１３】
例16に従う抗微生物性アイオノマー組成物は、抗微生物性繊維の仕上げ剤のような水性希釈として合成およびセルロース系繊維ならびにテキスタイル（ヌーバ2110、クラリアント）の撥水および撥油仕上げと一緒に適用した。AMアイオノマー組成物の熱およびUV耐性はさらに、組成物に安定剤として含まれるような塩化アンモニウムおよびサッカリンナトリウム二水和物と共に増加した。表7に従う100ml仕上げ浴を調製した。
【手続補正８】
【補正対象書類名】明細書
【補正対象項目名】０１２２
【補正方法】変更
【補正の内容】
【０１２２】
乾燥ビスコース繊維（1.3dtex）の3.3グラムのサンプルを水で予め加湿し、そして浴FB8.1-FB8.3中に、浴当たり3分間、順次浸漬した（すべての浴について：T=60℃、容量100ml）。過剰な仕上げ溶液を、50％の水分含量（およそ6.6グラムのサンプルの湿重量）が得られるまで、押圧により各浴の後に繊維塊から除去した。最後に、サンプルを100℃で30分間乾燥し、そしてカーディングした。抗菌完成カーディング繊維の抗菌活性を、国際規格ISO 20743:2007に準拠して測定した。その結果、>4.3の優れた抗菌活性値がサンプルで達成された。
応用例21
【手続補正９】
【補正対象書類名】特許請求の範囲
【補正対象項目名】請求項５
【補正方法】変更
【補正の内容】
【請求項５】
有機または無機物質の群から選ばれる少なくとも一種の安定剤物質、できれば、アンモニウムカチオンを含む化合物、またはサッカリン、またはスルホンアミド官能基（群）を有する有機物質が含まれ、中でも、少なくとも一種の安定剤物質は、サッカリン、シクラミン酸、スルファジアジン、アセスルファームおよびそれらのアルカリ金属またはアンモニウム塩または複合体誘導物、塩化アンモニウムおよびアルカリ金属塩化物を含む群から選ばれる、請求項1乃至4のいずれかに従う抗微生物性アイオノマー組成物。
【手続補正１０】
【補正対象書類名】特許請求の範囲
【補正対象項目名】請求項２４
【補正方法】変更
【補正の内容】
【請求項２４】
銀化合物対アミン化合物の重量比は、約1：100乃至100：1、中でも、1-10：50-100である、先行する請求項のいずれかに従う抗微生物性アイオノマー組成物。
【手続補正１１】
【補正対象書類名】特許請求の範囲
【補正対象項目名】請求項３２
【補正方法】変更
【補正の内容】
【請求項３２】
繊維、布およびバルク材料表面の群で、合成、半合成および自然繊維、織物、不織布、編物、ペーパー、種々のポリマー表面、金属表面であってスチール表面のようなもの、種々のコーティング表面、木材表面および繊維、布およびバルク材料表面が含まれるものから選ばれるホスト表面をコーティングすることが含まれる、請求項31に従う使用。